(57)【要約】【課題】花粉捕集性に優れ、かつ、従来の網戸よりも通気性及び眺望性に優れた建材用ネットを提供する。【解決手段】経糸３と緯糸４からなり、前記経糸３と緯糸４との交点５が溶着している網基材２と、接着剤を介さずに網基材２にナノ繊維７が付着しているナノ繊維層６とを備える建材用ネット１．網基材２は、当該網基材２にナノ繊維７を付着させる際にナノ繊維７が裏抜けすることのない粗さのメッシュ数を有し、かつ、経糸３の繊維径及び緯糸４の繊維径がいずれも０．１０ｍｍ〜０．３０ｍｍの範囲内にあり、ナノ繊維層６は、ナノ繊維７の平均繊維径が３００ｎｍ〜３０００ｎｍの範囲内にあり、かつ、目付量が０．０５ｇ／ｍ２〜０．５ｇ／ｍ２の範囲内にある。【選択図】図１
2020139360.tif 000002
【特許請求の範囲】
【請求項１】
経糸（縦糸）と緯糸（横糸）からなり、前記経糸と前記緯糸との交点が溶着している網基材と、
接着剤を介さずに前記網基材にナノ繊維が付着しているナノ繊維層とを備え、
前記網基材は、当該網基材に前記ナノ繊維を付着させる際に前記ナノ繊維が裏抜けすることのない粗さのメッシュ数を有し、かつ、前記経糸の繊維径及び前記緯糸の繊維径がいずれも０．１０ｍｍ〜０．３０ｍｍの範囲内にあり、
前記ナノ繊維層は、前記ナノ繊維の平均繊維径が３００ｎｍ〜３０００ｎｍの範囲内にあり、かつ、目付量が０．０５ｇ／ｍ２〜０．５ｇ／ｍ２の範囲内にあることを特徴とする建材用ネット。
【請求項２】
前記網基材は、経方向及び緯方向のうちいずれについてもメッシュ数が２４メッシュ〜４４メッシュの範囲内にあることを特徴とする請求項１に記載の建材用ネット。
【請求項３】
前記網基材は、方向及び緯方向のうち少なくとも一方についてはメッシュ数が２８メッシュ以上であることを特徴とする請求項１又は２に記載の建材用ネット。
【請求項４】
前記ナノ繊維は、難加水分解性樹脂からなることを特徴とする請求項１〜３のいずれかに記載の建材用ネット。
【請求項５】
前記ナノ繊維は、ポリカーボネート系ポリウレタン樹脂又はポリエーテル系ポリウレタン樹脂からなることを特徴とする請求項１〜３のいずれかに記載の建材用ネット。
【請求項６】
前記ナノ繊維は、黒色のナノ繊維であることを特徴とする請求項１〜５のいずれかに記載の建材用ネット。
【請求項７】
前記経糸及び前記緯糸はいずれも、所定の融点を有する第１樹脂製の芯部材の周囲に、前記第１樹脂よりも低い融点を有する第２樹脂脂製の鞘部材が被覆された芯鞘構造を有するものであることを特徴とする請求項１〜６のいずれかに記載の建材用ネット。
【請求項８】
前記経糸及び前記緯糸はいずれも、ガラス繊維製の芯部材の周囲に樹脂製の鞘部材が被覆された芯鞘構造を有するものであることを特徴とする請求項１〜６のいずれかに記載の建材用ネット。
【請求項９】
経糸（縦糸）と緯糸（横糸）からなり、前記経糸と前記緯糸との交点が溶着している網基材であって、前記経糸の繊維径及び前記緯糸の繊維径がいずれも０．１０ｍｍ〜０．３０ｍｍの範囲内にある網基材を準備する網基材準備工程と、
エレクトロスピニング法を用いて、前記網基材の一方の面に、平均繊維径が３００ｎｍ〜３０００ｎｍの範囲内にあるナノ繊維からなり、目付量が０．０５ｇ／ｍ２〜０．５ｇ／ｍ２の範囲内にあるナノ繊維層を形成するナノ繊維層形成工程とを含み、
前記網基材準備工程においては、前記網基材に前記ナノ繊維を付着させる際に前記ナノ繊維が裏抜けすることのない粗さのメッシュ数を有する網基材を準備することを特徴とする建材用ネットの製造方法。
【請求項１０】
前記ナノ繊維層形成工程の後に、前記網基材と前記ナノ繊維層との付着力を高くするための熱処理工程をさらに含むことを特徴とする請求項８に記載の建材用ネットの製造方法。
【請求項１１】
経糸（縦糸）と緯糸（横糸）からなり、前記経糸と前記緯糸との交点が溶着していない網基材であって、前記経糸の繊維径及び前記緯糸の繊維径がいずれも０．１０ｍｍ〜０．３０ｍｍの範囲内にある網基材を準備する網基材準備工程と、
エレクトロスピニング法を用いて、前記網基材の一方の面に、平均繊維径が３００ｎｍ〜３０００ｎｍの範囲内にあるナノ繊維からなり、目付量が０．０５ｇ／ｍ２〜０．５ｇ／ｍ２の範囲内にあるナノ繊維層を形成するナノ繊維層形成工程と、
前記経糸と前記緯糸との前記交点を溶着するとともに前記網基材と前記ナノ繊維層との付着力を高くするための熱処理工程とを含み、
前記網基材準備工程においては、前記網基材に前記ナノ繊維を付着させる際に前記ナノ繊維が裏抜けすることのない粗さのメッシュ数を有する網基材を準備することを特徴とする建材用ネットの製造方法。
【発明の詳細な説明】
【技術分野】
【０００１】
本発明は、建材用ネット及びその製造方法に関する。
【背景技術】
【０００２】
花粉症は今や国民病であり、首都圏の花粉症率は４７％に上る。花粉症になると、勉強・仕事・家事へ支障をきたす等、ＱＯＬ（Quality Of Life）の低下をもたらす。花粉症対策としては、「マスクを着用する」、「うがい・手洗いをする」、「顔や眼を洗
う」、「衣服の花粉を落とす」、「外干ししない」、「窓を開けない」、「処方薬・市販薬を服用する」、「花粉症に有効な食材を摂取する」、「健康食品／サプリメントを摂取する」、「花粉ブロックスプレー／クリームを利用する」などの対策があげられる。このうち、「窓を開けない」という対策は全体の２３％の人が実行している。
【０００３】
しかしながら、「窓を開けない」すなわち「換気を行わない」という対策を採ると空気が汚れる。住宅の高気密化などが進み、化学物質による空気汚染が起こりやすくなっているほか、湿度が高いと細菌、カビ、ダニが繁殖しやすくなるうえ、一般的な石油ストーブやガスストーブからも一酸化炭素、二酸化炭素、窒素酸化物などの汚染物質が放出されるから、なおさらである。花粉症発症者の９５％が２〜５月に発症しており、この時期は風邪、インフルエンザの流行と重なるため、換気の重要性が高い時期でもあり、「花粉症のために換気を行わない」のは問題である。そこで、室内への花粉の侵入を防ぎながら換気が可能な窓（網戸）が提案され販売されている（例えば、非特許文献１及び２参照。）。
【０００４】
このうち、非特許文献１に記載の網戸は、編目の大きさを従来の網戸よりも小さくしたものであり（約８０μｍ、従来の網戸の約１６０分の１）、花粉の侵入を８０％以上阻止できるとされている。また、非特許文献２に記載の網戸は、インナーネットとアウターネットとの間に特殊フィルターを介装したものであり、花粉に相当する３０μｍ〜４０μｍの粒子を９８％以上捕集できるとされている。
【先行技術文献】
【非特許文献】
【０００５】
【非特許文献１】「クロスキャビンＲ・クロスキャビンＲＶＴ（網戸用ポリエステルハイメッシュ）」、住江織物株式会社、[online]、[平成３１年２月２２日検索]、インターネット（http://suminoe.jp/products/functional_material/crosscabin.html）
【非特許文献２】「花粉やカビ胞子などの迷惑粒子を強力ブロック  空気清浄網戸  ナノキャッチ」、株式会社サンエス、[online]、[平成３１年２月１８日検索]、インターネット（https://sanesu.net/wp/wp-content/uploads/2017/05/ナノキャッチ.pdf）
【特許文献】
【０００６】
【特許文献１】特開２０１４−４７４７４号公報
【発明の概要】
【発明が解決しようとする課題】
【０００７】
しかしながら、上記した非特許文献１に記載の網戸は、編目開口部の総面積割合が小さいため、通気性が低く、また、眺望性が極めて低いという問題がある。一方、上記した非特許文献２に記載の網戸は、特殊フィルターが不織布を用いたものであるため、通気性及び眺望性が極めて低いという問題がある。
【０００８】
そこで、本発明は、花粉捕集性に優れ、かつ、従来の網戸よりも通気性及び眺望性に優れた建材用ネット及びその製造方法を提供することを目的とする。
【課題を解決するための手段】
【０００９】
［１］本発明の建材用ネットは、経糸（縦糸）と緯糸（横糸）からなり、前記経糸と前記緯糸との交点が溶着している網基材と、接着剤を介さずに前記網基材にナノ繊維が付着しているナノ繊維層とを備え、前記網基材は、当該網基材に前記ナノ繊維を付着させる際に前記ナノ繊維が裏抜けすることのない粗さのメッシュ数を有し、かつ、前記経糸の繊維径及び前記緯糸の繊維径がいずれも０．１０ｍｍ〜０．３０ｍｍの範囲内にあり、前記ナノ繊維層は、前記ナノ繊維の平均繊維径が３００ｎｍ〜３０００ｎｍの範囲内にあり、かつ、目付量が０．０５ｇ／ｍ２〜０．５ｇ／ｍ２の範囲内にあることを特徴とする。
【００１０】
本発明の建材用ネットにおいて、ナノ繊維層の目付量を０．０５ｇ／ｍ２〜０．５ｇ／ｍ２の範囲内としたのは、ナノ繊維層の目付量が０．０５ｇ／ｍ２よりも小さい場合には、ナノ繊維層の目が粗すぎて十分高い花粉捕集率が得られなくなる場合があり、ナノ繊維層の目付量が０．５ｇ／ｍ２よりも大きい場合には、ナノ繊維層の目が細かすぎて十分な通気性及び眺望性が得られない場合があるからである。これらの観点から言えば、ナノ繊維層の目付量は、０．０８ｇ／ｍ２よりも大きいことが好ましく、０．１０ｇ／ｍ２よりも大きいことがより一層好ましい。また、ナノ繊維層の目付量は、０．４ｇ／ｍ２よりも小さいことが好ましく、０．３ｇ／ｍ２よりも小さいことがより一層好ましい。
【００１１】
また、本発明の建材用ネットにおいて、網基材を、経糸の繊維径及び緯糸の繊維径がいずれも０．１０ｍｍ〜０．３０ｍｍの範囲内にあるものとしたのは、経糸の繊維径及び緯糸の繊維径のいずれかが０．１０ｍｍよりも細いものである場合には、経糸及び緯糸のいずれかが細すぎて十分な機械的強度が得られない場合があるからであり、経糸の繊維径及び緯糸の繊維径のいずれかが０．３０ｍｍよりも太いものである場合には、経糸及び緯糸のいずれかが太すぎて十分な通気性及び眺望性が得られない場合があるからである。
【００１２】
また、本発明の建材用ネットにおいて、網基材を、当該網基材に前記ナノ繊維を付着させる際に前記ナノ繊維が裏抜けすることのない粗さのメッシュ数を有する網基材としたのは、網基材を、当該網基材に前記ナノ繊維を付着させる際に前記ナノ繊維が裏抜けする粗さのメッシュ数を有する網基材とした場合には、網基材に対するナノ繊維の付着密度及び付着強度が十分に高くならず、安定した機械的構造をもった建材用ネットを実現できない場合があるからである。
【００１３】
また、本発明の建材用ネットにおいて、網基材を、経糸と緯糸との交点が溶着している網基材としたのは、網基材が、経糸と緯糸との交点が溶着していない網基材である場合には、十分な機械的強度が得られない場合があるからであり、また、建材用ネットの使用時に交点のところにほこりがたまり易くなる場合があるからであり、また、建材用ネットの組み立て時や使用時に経糸と緯糸が動きやすくなり、これに起因してナノ繊維が破断されてしまう場合があるからである。
【００１４】
また、本発明の建材用ネットにおいて、ナノ繊維層を、接着剤を介さずに網基材に付着しているナノ繊維層としたのは、ナノ繊維層を、接着剤を介して網基材に付着しているナノ繊維層とした場合には、接着剤が空気や光の通過を妨げてしまい十分な通気性及び眺望性が得られない場合があるからである。
【００１５】
また、本発明の建材用ネットにおいて、ナノ繊維の平均繊維径を３００ｎｍ〜３０００ｎｍの範囲内としたのは、ナノ繊維の平均繊維径が３００ｎｍよりも細い場合には、ナノ繊維層として十分な機械的強度が得られない場合があり、また、網基材とナノ繊維層との間の十分な付着力が得られない場合があるからである。一方、ナノ繊維の平均繊維径が３０００ｎｍよりも太い場合には、ナノ繊維が太すぎて十分な通気性及び眺望性が得られない場合があるからである。
【００１６】
その結果、本発明の建材用ネットは、花粉捕集性に優れ、かつ、従来の網戸よりも通気性及び眺望性に優れた建材用ネットとなる。
【００１７】
なお、網基材にナノ繊維層を付着させた構造を有する網戸自体は知られている（例えば、特許文献１参照。）。しかしながら、特許文献１に記載の網戸においては、網基材に接着剤を介してナノ繊維層を付着させたものである。このため、特許文献１に記載の網戸においては、接着剤が空気や光の通過を妨げてしまい十分な通気性及び眺望性が得られない場合がある。
【００１８】
本発明において、メッシュ数とは、網糸１インチ当たりに存在する網目の数をいうものとする。このうち、経方向のメッシュ数とは、経糸１インチ当たりに存在する網目の数をいうものとし、緯方向のメッシュ数とは、緯糸１インチ当たりに存在する網目の数をいうものとする。
【００１９】
［２］本発明の建材用ネットにおいては、前記網基材は、経方向及び緯方向のうちいずれについてもメッシュ数が２４メッシュ〜４４メッシュの範囲内にあることが好ましい。
【００２０】
本発明の建材用ネットにおいて、網基材のメッシュ数を、経方向及び緯方向のうちいずれについても２４メッシュ〜４４メッシュの範囲内としたのは、網基材のメッシュ数が２４メッシュよりも小さい場合には、網基材の目が粗すぎて網目を虫が通過し易くなる場合があり、網基材のメッシュ数が４４メッシュよりも大きい場合には、網基材の目が細かすぎて十分な通気性及び眺望性が得られない場合があるからである。これらの観点から言えば、網基材のメッシュ数は、経方向及び緯方向のうちいずれについても２６メッシュよりも大きいことが好ましく、２８メッシュよりも大きいことがより一層好ましい。また、網基材のメッシュ数は、経方向及び緯方向のうちいずれについても４２メッシュよりも小さいことが好ましく、４０メッシュよりも小さいことがより一層好ましい。
【００２１】
［３］本発明の建材用ネットにおいては、前記網基材は、経方向及び緯方向のうち少なくとも一方についてはメッシュ数が２８メッシュ以上であることが好ましい。
【００２２】
本発明の建材用ネットにおいて、網基材のメッシュ数を、経方向及び緯方向のうち少なくとも一方については２８メッシュ以上としたのは、メッシュ数が経方向及び緯方向のいずれについても２８メッシュよりも小さい場合には、経緯のうち少なくとも一方に沿った網糸間の間隔が広くなりすぎてナノ繊維層が裏抜けしてしまい、安定した機械的構造をもった建材用ネットを実現できない場合があるからである。この観点から言えば、網基材のメッシュ数は、経方向及び緯方向のうち少なくとも一方については３０メッシュよりも大きいことが好ましく、３３メッシュよりも大きいことがより一層好ましい。
【００２３】
［４］本発明の建材用ネットにおいては、前記ナノ繊維は、難加水分解性樹脂からなることが好ましい。
【００２４】
本発明の建材用ネットは、ナノ繊維が難加水分解性樹脂からなることから、耐候性に優れた建材用ネットとなる。
【００２５】
［５］本発明の建材用ネットにおいては、前記ナノ繊維は、ポリカーボネート系ポリウレタン樹脂又はポリエーテル系ポリウレタン樹脂からなることが好ましい。
【００２６】
本発明の建材用ネットは、ナノ繊維が、ポリカーボネート系ポリウレタン樹脂又はポリエーテル系ポリウレタン樹脂からなることから、ナノ繊維が難加水分解性樹脂からなるものとなり、耐候性に優れた建材用ネットとなる。また、このように、ナノ繊維が、ポリカーボネート系ポリウレタン樹脂又はポリエーテル系ポリウレタン樹脂からなることから、ナノ繊維が伸縮性・柔軟性のある樹脂からなるものとなり、建材用ネットの組み立て時や使用時にナノ繊維が破断されにくい丈夫な建材用ネットとなる。また、このように、ナノ繊維が、ポリカーボネート系ポリウレタン樹脂又はポリエーテル系ポリウレタン樹脂からなることから、網基材とナノ繊維との付着力が強くなり、これによっても、建材用ネットの組み立て時や使用時にナノ繊維が破断されにくい丈夫な建材用ネットとなる。
【００２７】
［６］本発明の建材用ネットにおいては、前記ナノ繊維は、黒色のナノ繊維であることが好ましい。
【００２８】
本発明の建材用ネットは、ナノ繊維が、黒色のナノ繊維であることから、ナノ繊維層が目立たなくなり、眺望性に優れた建材用ネットとなる。
【００２９】
［７］本発明の建材用ネットにおいては、前記経糸及び前記緯糸はいずれも、所定の融点を有する第１樹脂製の芯部材の周囲に、前記第１樹脂よりも低い融点を有する第２樹脂脂製の鞘部材が被覆された芯鞘構造を有するものであることが好ましい。
【００３０】
本発明の建材用ネットは、上記のような芯鞘構造を有するものであるから、経糸と緯糸との交点が溶着した構造を有する建材用ネットを容易に製造可能な建材用ネットとなる。この場合、経糸及び緯糸として、第１樹脂を通常の高融点ポリプロピレンとし、第２樹脂を低融点共重合ポリプロピレンとした芯鞘構造を有する網糸を好適に用いることができる。
【００３１】
［８］本発明の建材用ネットにおいては、前記経糸及び前記緯糸はいずれも、ガラス繊維製の芯部材の周囲に樹脂製の鞘部材が被覆された芯鞘構造を有することが好ましい。
【００３２】
本発明の建材用ネットは、上記のような芯鞘構造を有するものであるから、上記［７］の場合と同様に、経糸と緯糸との交点が溶着した構造を有する建材用ネットを容易に製造可能な建材用ネットとなる。
【００３３】
なお、上記した、本発明の建材用ネットに関する好ましい特徴は、下記の建材用ネットの製造方法にも同様に適用できるものである。
【００３４】
［９］本発明の建材用ネットの製造方法は、  経糸（縦糸）と緯糸（横糸）からなり、前記経糸と前記緯糸との交点が溶着している網基材であって、前記経糸の繊維径及び前記緯糸の繊維径がいずれも０．１０ｍｍ〜０．３０ｍｍの範囲内にある網基材を準備する網基材準備工程と、エレクトロスピニング法を用いて、前記網基材の一方の面に、平均繊維径が３００ｎｍ〜３０００ｎｍの範囲内にあるナノ繊維からなり、目付量が０．０５ｇ／ｍ２〜０．５ｇ／ｍ２の範囲内にあるナノ繊維層を形成するナノ繊維層形成工程とを含み、前記網基材準備工程においては、前記網基材に前記ナノ繊維を付着させる際に前記ナノ繊維が裏抜けすることのない粗さのメッシュ数を有する網基材を準備することを特徴とする。
【００３５】
本発明の建材用ネットの製造方法によれば、エレクトロスピニング時に溶媒成分が網糸の表面に付着した後に揮発する過程でナノ繊維が収縮して網糸としっかり結合するため、接着剤を用いることなく網基材にナノ繊維層を付着させることができ、本発明の建材用ネットを製造するのに好適な建材用ネットの製造方法となる。
【００３６】
［１０］本発明の建材用ネットの製造方法は、前記ナノ繊維層形成工程の後に、前記網基材と前記ナノ繊維層との付着力を高くするための熱処理工程をさらに含むことが好ましい。
【００３７】
このような方法とすることにより、網糸の表面とナノ繊維の表面とが一旦溶融又は軟化されることになり、網基材とナノ繊維層との付着力を高くすることができ、ナノ繊維層が剥がれにくい建材用ネットを製造できる。
【００３８】
［１１］本発明の建材用ネットの製造方法は、経糸（縦糸）と緯糸（横糸）からなり、前記経糸と前記緯糸との交点が溶着していない網基材であって、前記経糸の繊維径及び前記緯糸の繊維径がいずれも０．１０ｍｍ〜０．３０ｍｍの範囲内にある網基材を準備する網基材準備工程と、エレクトロスピニング法を用いて、前記網基材の一方の面に、平均繊維径が３００ｎｍ〜３０００ｎｍの範囲内にあるナノ繊維からなり、目付量が０．０５ｇ／ｍ２〜０．５ｇ／ｍ２の範囲内にあるナノ繊維層を形成するナノ繊維層形成工程と、前記経糸と前記緯糸との前記交点を溶着するとともに前記網基材と前記ナノ繊維層との付着力を高くするための熱処理工程とを含み、前記網基材準備工程においては、前記網基材に前記ナノ繊維を付着させる際に前記ナノ繊維が裏抜けすることのない粗さのメッシュ数を有する網基材を準備することを特徴とする。
【００３９】
本発明の建材用ネットの製造方法によれば、エレクトロスピニング時に溶媒成分が網糸の表面に付着した後に揮発する過程でナノ繊維が収縮して網糸としっかり結合するため、接着剤を用いることなく網基材にナノ繊維層を付着させることができ、本発明の建材用ネットを製造するのに好適な建材用ネットの製造方法となる。また、１回の熱処理工程で、経糸と緯糸との交点を溶着するとともに網基材とナノ繊維層との付着力を高くすることができるため、製造コストの安価な建材用ネットの製造方法となる。
【図面の簡単な説明】
【００４０】
【図１】実施形態１に係る建材用ネットの要部拡大平面図である。
【図２】実施形態１に係る建材用ネットの製造方法における工程図である。
【図３】網基材準備工程を説明するために示す図である。
【図４】ナノ繊維層形成工程を説明するために示す図である。
【図５】実施形態２に係る建材用ネットの製造方法における工程図である。
【図６】ナノ繊維層形成工程を説明するために示す図である。
【図７】実施形態３に係る建材用ネットの製造方法における工程図である。
【図８】網基材準備工程を説明するために示す図である。
【図９】ナノ繊維層形成工程を説明するために示す図である。
【図１０】実施例で用いる各試料（試料１〜１２）の諸元を示す図表である。
【図１１】試料１〜４及び９の要部拡大平面図である。
【図１２】花粉捕集性試験を説明するために示す図である。
【図１３】各試料についての試験結果を示す図表である。
【００４１】
以下、本発明の建材用ネット及びその製造方法を図に示す各実施形態を用いて詳細に説明する。なお、以下に説明する各実施形態は、特許請求の範囲に係る発明を限定するものではない。また、各実施形態の中で説明されている諸要素及びその組み合わせの全てが本発明の解決手段に必須であるとは限らない。各実施形態においては、基本的な構成および特徴が同じ構成要素については、各実施形態をまたぎ同じ符号を使用し、説明を省略する場合がある。発明の構成要素を表示する図は模式図であり、実際の寸法や比率を必ずしも正確に表現したものではない。
【００４２】
［実施形態１］
１．建材用ネット
図１は、実施形態１に係る建材用ネットの要部拡大平面図である。
実施形態１に係る建材用ネット１は、図１に示すように、経糸３（縦糸）と緯糸４（横糸）からなり、経糸３と緯糸４との交点５が溶着している網基材２と、接着剤を介さずに網基材２にナノ繊維７がランダム状に又はクモの巣状に付着しているナノ繊維層６とを備える。
【００４３】
網基材２は、当該網基材に前記ナノ繊維を付着させる際に前記ナノ繊維が裏抜けすることのない粗さのメッシュ数を有し、かつ、経糸の繊維径及び緯糸の繊維径がいずれも０．１０ｍｍ〜０．３０ｍｍの範囲内にある。
【００４４】
網基材２は、経方向及び緯方向のうちいずれについてもメッシュ数が２４メッシュ〜４４メッシュの範囲内にあり、かつ、経方向及び緯方向のうち少なくとも一方についてはメッシュ数が２８メッシュ以上であるものを好適に用いることができる。
【００４５】
経糸３及び緯糸４はいずれも、所定の融点を有する第１樹脂製の芯部材の周囲に、第１樹脂よりも低い融点を有する第２樹脂製の鞘部材が被覆された芯鞘構造を有するものである。第１樹脂としては例えば高融点ポリプロピレンを好適に用いることができ、第２樹脂としては例えば低融点共重合ポリプロピレンを好適に用いることができる。
【００４６】
ナノ繊維層６は、ナノ繊維７の平均繊維径が３００ｎｍ〜３０００ｎｍの範囲内にあり、かつ、目付量が０．０５ｇ／ｍ２〜０．５ｇ／ｍ２の範囲内にある。
【００４７】
ナノ繊維７は、難加水分解性樹脂からなる。ナノ繊維７は、例えば、ポリカーボネート系ポリウレタン樹脂又はポリエーテル系ポリウレタン樹脂からなる。
【００４８】
２．建材用ネットの製造方法
図２は、実施形態１に係る建材用ネットの製造方法における工程図である。図３は、網基材準備工程を説明するために示す図である。図３（ａ）は網基材２の平面図であり、図３（ｂ）はロール状に巻回した状態の網基材２の斜視図である。図４は、ナノ繊維層形成工程を説明するために示す図である。
【００４９】
実施形態１に係る建材用ネットの製造方法は、図２に示すように、網基材準備工程Ｓ１１と、ナノ繊維層形成工程Ｓ１２とを含む。
【００５０】
網基材準備工程Ｓ１１は、経糸（縦糸）と緯糸（横糸）からなり、経糸と緯糸との交点が溶着している網基材であって、当該網基材に前記ナノ繊維を付着させる際に前記ナノ繊維が裏抜けすることのない粗さのメッシュ数を有し、かつ、前記経糸の繊維径及び前記緯糸の繊維径がいずれも０．１０ｍｍ〜０．３０ｍｍの範囲内にある網基材（図３参照。）を準備する工程である。実施形態１においては、網基材として、経方向及び緯方向のうちいずれについてもメッシュ数が２４メッシュ〜４４メッシュの範囲内にあり、かつ、経方向及び緯方向のうち少なくとも一方についてはメッシュ数が２８メッシュ以上であるものを好適に用いることができる。
【００５１】
ナノ繊維層形成工程Ｓ１２は、エレクトロスピニング法を用いて、網基材２の一方の面に、平均繊維径が３００ｎｍ〜３０００ｎｍの範囲内にあるナノ繊維からなり、目付量が０．０５ｇ／ｍ２〜０．５ｇ／ｍ２の範囲内にあるナノ繊維層を形成する工程である（図４参照。）。ナノ繊維層の形成は例えばランダム状に（又はクモの巣状）に行う。なお、図４において、符号１０はエレクトロスピニング装置を示し、符号１１はタンクを示し、符号１２はポリマー溶液を示し、符号１３はバルブを示し、符号１４は電界紡糸ノズルを示し、符号１５が金属コレクタを示し、符号１６は引き出しロールを示し、符号１７は巻き取りロールを示す。
【００５２】
３．実施形態１の効果
実施形態１に係る建材用ネット１は、上記した構成を有していることから、花粉捕集性に優れ、かつ、従来の網戸よりも通気性及び眺望性に優れた建材用ネットとなる。
【００５３】
また、実施形態１に係る建材用ネット１は、ナノ繊維が難加水分解性樹脂からなることから、耐候性に優れた建材用ネットとなる。
また、実施形態１に係る建材用ネット１は、ナノ繊維が、ポリカーボネート系ポリウレタン樹脂又はポリエーテル系ポリウレタン樹脂からなることから、ナノ繊維が難加水分解性樹脂からなるものとなり、耐候性に優れた建材用ネットとなる。また、このように、ナノ繊維が、ポリカーボネート系ポリウレタン樹脂又はポリエーテル系ポリウレタン樹脂からなることから、ナノ繊維が伸縮性・柔軟性のある樹脂からなるものとなり、建材用ネットの組み立て時や使用時にナノ繊維が破断されにくい丈夫な建材用ネットとなる。また、このように、ナノ繊維が、ポリカーボネート系ポリウレタン樹脂又はポリエーテル系ポリウレタン樹脂からなることから、網基材とナノ繊維との付着力が強くなり、これによっても、建材用ネットの組み立て時や使用時にナノ繊維が破断されにくい丈夫な建材用ネットとなる。
【００５４】
また、実施形態１に係る建材用ネット１は、上記のような芯鞘構造を有するものであるから、経糸と緯糸との交点が溶着した構造を有する建材用ネットを容易に製造可能な建材用ネットとなる。
【００５５】
実施形態１に係る建材用ネットの製造方法によれば、エレクトロスピニング時に溶媒成分が網糸の表面に付着した後に揮発する過程でナノ繊維が収縮し網糸としっかり結合するため、接着剤を用いることなく網基材にナノ繊維層を付着させることができ、本発明の建材用ネットを製造するのに好適な建材用ネットの製造方法となる。
【００５６】
［実施形態２］
図５は、実施形態２に係る建材用ネットの製造方法における工程図である。図６は、ナノ繊維層形成工程を説明するために示す図である。
【００５７】
実施形態２に係る建材用ネットの製造方法は、基本的には実施形態１に係る建材用ネットの製造方法と同様の工程を含むが、図５に示すように、ナノ繊維層形成工程Ｓ１２の後に、網基材とナノ繊維層との付着力を高くするための熱処理工程Ｓ１３をさらに含む。
【００５８】
熱処理工程Ｓ１３は、エレクトロスピニング法を用いて、網基材２の一方の面にナノ繊維層を形成した後、ロールに巻き取る前に、ナノ繊維層が形成された網基材を上下面から単に加熱することにより行ってもよいし（図６参照。）、ナノ繊維層が形成された網基材を上下一対の加熱ローラに通すことにより加圧・加熱すること（熱カレンダー加工）により行ってもよい。
【００５９】
実施形態２に係る建材用ネットの製造方法によれば、網糸の表面とナノ繊維の表面とが一旦溶融又は軟化されることになり、網基材とナノ繊維層との付着力を高くすることができ、ナノ繊維層の剥がれにくい建材用ネットを製造できる。
【００６０】
［実施形態３］
図７は、実施形態３に係る建材用ネットの製造方法における工程図である。図８は、網基材準備工程を説明するために示す図である。図９は、ナノ繊維層形成工程を説明するために示す図である。
【００６１】
実施形態３に係る建材用ネットの製造方法は、図７に示すように、基本的には実施形態２に係る建材用ネットの製造方法と同様の工程を含むが、網基材準備工程Ｓ２１で準備する網基材として、図８に示すように、経糸３と緯糸４との交点５が溶着していない網基材２ａを準備する。そして、ナノ繊維層形成工程Ｓ２２の後に実施する熱処理工程Ｓ２３が、網基材２ａとナノ繊維層６との付着力を高くするのみならず経糸３と緯糸４との交点５を溶着する。
【００６２】
実施形態３に係る建材用ネットの製造方法によれば、エレクトロスピニング時に溶媒成分が網糸の表面に付着した後に揮発する過程でナノ繊維が収縮し網糸としっかり結合するため、接着剤を用いることなく網基材にナノ繊維層を付着させることができ、本発明の建材用ネットを製造するのに好適な建材用ネットの製造方法となる。また、１回の熱処理工程で、経糸と緯糸との交点を溶着するとともに網基材とナノ繊維層との付着力を高くすることができるため、製造コストの安価な建材用ネットの製造方法となる。
【００６３】
［実施例］
図１０は、実施例で用いる各試料（試料１〜１２）の諸元を示す図表である。図１１は、試料１〜４及び９の要部拡大平面図である。  図１２は、花粉捕集性試験を説明するために示す図である。図１３は、各試料についての試験結果を示す図表である。
【００６４】
（１）試料の調製
（１−１）試料１
繊維径が０．１５ｍｍの黒色のポリプロピレン(PP)／共重合PP(芯鞘構造)を有する糸からなる２４×３６メッシュの経糸と緯糸の交点が融着している網を網基材として、エレクトロスピニング法により繊維径８００ｎｍのポリカーボネート系ポリウレタンナノファイバー（ナノ繊維）を目付量０．０５ｇ／ｍ２で網基材へ直接紡糸を行うことにより建材用ネットを作製した。ポリプロピレン(PP)／共重合PP(芯鞘構造)を有する糸は溶融紡糸法により作製した。２４×３６メッシュになるよう織機にて網を作製後、熱処理により経糸と緯糸の交点を融着した。交点を融着した網基材をエレクトロスピニング装置の金属コレクタにテープで貼りつけ紡糸を行った。エレクトロスピニングに用いるポリマー溶液は、ポリカーボネート系ポリウレタン樹脂をジメチルアセトアミド（ＤＭＡｃ）に１５ｗｔ％の濃度になるように溶解して作製した（図１１（ａ）参照。）。試料１は実施例（実施例１）である。
【００６５】
（１−２）試料２
目付量０．１０ｇ／ｍ２で網基材へ直接紡糸を行ったこと以外は試料１の場合と同様にして試料２を作製した（図１１（ｂ）参照。）。試料２は実施例（実施例２）である。
【００６６】
（１−３）試料３
目付量０．１５ｇ／ｍ２で網基材へ直接紡糸を行ったこと以外は試料１の場合と同様にして試料３を作製した（図１１（ｃ）参照。）。試料３は実施例（実施例３）である。
【００６７】
（１−４）試料４
目付量０．２０ｇ／ｍ２で網基材へ直接紡糸を行ったこと以外は試料１の場合と同様にして試料４を作製した（図１１（ｄ）参照。）。試料４は実施例（実施例４）である。
【００６８】
（１−５）試料５
メッシュ数が２４×３３メッシュの網基材を用いたこと以外は試料４の場合と同様にして試料５を作製した。試料５は実施例（実施例５）である。
【００６９】
（１−６）試料６
エレクトロスピニング法によりナノ繊維層を形成した後１４０℃の熱カレンダ加工による熱処理を行ったこと以外は試料４の場合と同様にして試料６を作製した。試料６は実施例（実施例６）である。
【００７０】
（１−７）試料７
網基材として、経糸と緯糸との交点が溶着していない網基材を用いたこと以外は試料６の場合と同様にして試料７を作製した。試料７は実施例（実施例７）である。
【００７１】
（１−８）試料８
網基材として、メッシュ数が２４×２４メッシュのものを用いたこと以外は試料４の場合と同様にして試料８を作製した。試料８は比較例（比較例１）である。
【００７２】
（１−９）試料９
メッシュ数が２４×３６メッシュの網基材にナノ繊維層を付着させないものを試料９とした（図１１（ｅ）参照。）。試料９は比較例（比較例２）である。
【００７３】
（１−１０）試料１０
市販の網戸に用いられている網基材（ブラックネット、ナノ繊維層は付着していない。）をそのまま試料１０とした。試料１０は比較例（比較例３）である。
【００７４】
（１−１１）試料１１
市販の網戸に用いられている網基材（住江織物株式会社のクロスキャビン、クロスキャビンは帝人フロンティア株式会社の登録商標。）をそのまま試料１１とした。試料１１は比較例（比較例４）である。
【００７５】
（１−１２）試料１２
メルトブロー法により作製されたポリプロピレン不織布（花粉捕集効率９９％のもの）を試料１２とした。試料１２は比較例（比較例５）である。
【００７６】
（２）性能試験及びその結果
上記の各試料を以下の性能試験に供した。
【００７７】
（２−１）花粉捕集性試験
試料１〜４及び９に対して以下の試験方法により花粉捕集性試験を行った（図１２参照。）。
【００７８】
＜試験方法＞
試験系を一定の空気流量で吸引した状態で、整粒装置により整粒された試験粉体(花粉代替粒子)をフィルタ部の上流側から一定の速度で流す。フィルタ部に捕捉された粒子質量とフィルタ部を通過した粒子質量を測定し、下記式（１）から花粉粒子の捕集(ろ過)効率を算出する。そして、この花粉粒子の捕集効率が、８０％以上の場合に「◎：花粉捕集性がとても高い」、５０％以上８０％未満の場合に「○：花粉捕集性が高い」、５０％未満の場合に「×：花粉捕集性が低い」と評価する。
花粉粒子の捕集効率＝Ｂ／Ａ  ・・  式（１）
但し、Ａは「フィルタ部に捕捉された粒子の質量（ｍｇ）＋フィルタ部を通過した粒子の質量（ｍｇ）」であり、Ｂは「フィルタ部に捕捉された粒子の質量（ｍｇ）」である。
【００７９】
試験条件は、以下の通り。
・試験粉体(花粉粒子)：石松子(APPIE標準粉体)
・試験流量：28.3L/min
・試験粉体量：75±5mg
・試験粉体速度：20±5mg/min
・試験室の温湿度：20±5℃、50±10%RH
[一般社団法人  日本衛生材料工業連合会  全国マスク工業会  規定試験方法  準用]
【００８０】
＜試験結果＞
上記の花粉捕集性試験の結果、花粉粒子の捕集効率は、試料１については５９．７％（評価結果○）であり、試料２については８２．０％（評価結果◎）であり、試料３については９１．０％（評価結果◎）であり、試料４については９５．２％（評価結果◎）であり、試料９については２５．４％（評価結果×）であった。なお、試料１０については、元来花粉捕集性能が低いことが分かっていたため、試験は行っていないが、評価結果を「×」とした。また、試料１１及び試料１２については、元来花粉捕集性能が高いことが分かっていたため、試験は行っていないが評価結果を「◎」とした。この結果を図１３に示す。
【００８１】
（２−２）通気性試験
試料１〜４、９及び１０に対して、以下の試験方法により通気性試験を行った。
【００８２】
＜試験方法＞
JIS L 1096（一般織物生地試験）A法 フラジール形法に準拠した方法で通気性試験を行った。その際の圧力差は１２Ｐａ（小枝が動く程度の風（３．４〜５．４ｍ／ｓ））とした。
【００８３】
試験手順は、以下の通り。
１．約２００ｍｍ×２００ｍｍの試験片を５枚調整してフラジール形試験機に取り付ける。
２．圧力差１２Ｐａの場合に通過する空気量（cm3/cm2・s）を求める。
３．そして、この空気量が、試料１０について得られる空気量の５０％以上の場合に「◎：通気性がとても高い」、３０％以上５０％未満の場合に「○：通気性が高い」、３０％未満の場合に「×：通気性が低い」と評価する。
【００８４】
＜試験結果＞
上記の通気性試験の結果、圧力差１２Ｐａの場合に通過する空気量は、試料１については３８８．２ｃｃ／ｃｍ／ｓｅｃ（評価結果◎）であり、試料２については２７７．４ｃｃ／ｃｍ／ｓｅｃ（評価結果◎）であり、試料３については１８３．４ｃｃ／ｃｍ／ｓｅｃ（評価結果◎）であり、試料４については１５３．６ｃｃ／ｃｍ／ｓｅｃ（評価結果○）であり、試料９については５２３．６ｃｃ／ｃｍ／ｓｅｃ（評価結果◎）であり、試料１０については４７２．９ｃｃ／ｃｍ／ｓｅｃ（評価結果◎）であった。なお、試料１１及び試料１２については、通気性が低いことが分かっていたため、試験は行っていないが評価結果を「×」とした。この結果を図１３に示す。
【００８５】
（２−３）眺望性試験
試料１〜４及び９〜１１に対して、以下の試験方法により眺望性試験を行った。
【００８６】
＜試験方法＞
１５ｃｍ角に切り出した試験片を窓ガラスに対してテープで貼りつけて、窓から２ｍ離れた室内から晴天時の昼間に室外を眺めた際の試験片エリアの眺望性を４段階で評価した。
×：室外の様子がわかりにくい
△：室外の様子がぼやけている
○：室外の様子がわかる
◎：室外の様子がよくわかる
【００８７】
＜試験結果＞
上記の眺望性試験の結果、眺望性は、試料１については「◎」であり、試料２については「◎」であり、試料３については「◎」であり、試料４については「○）であり、試料９については「◎」であり、試料１０については「◎」であり、試料１１については「△」であり、試料１２については「×」であった。この結果を図１３に示す。
【００８８】
（２−４）ナノ繊維層の裏抜け現象の有無確認試験
試料４、７及び８に対して、以下の試験方法により、「ナノ繊維層の裏抜け現象の有無確認試験」を行った。
【００８９】
＜試験方法＞
ナノ繊維層の裏抜け現象の有無確認試験」は、具体的には、網基材を金属コレクタに対してテープで貼りつけ、エレクトロスピニング法により網基材に対してナノ繊維を吹き付けた後、金属コレクタから網基材を取り外した際に、ナノ繊維が網基材のメッシュを抜けて金属コレクタへ付着しているか否かを確認することにより行った。その結果、ナノ繊維が金属コレクタに付着していない場合に「裏抜けしていないとして○」の評価を与え、ナノ繊維が金属コレクタに付着している場合に「裏抜けしているとして×」の評価を与えた。
【００９０】
＜試験結果＞
上記の試験の結果、試料４及び７については「○」であり、試料８については「×」であった。この結果を図１３に示す。
【００９１】
（２−５）網基材に対するナノ繊維層の付着性試験
試料４、７及び８に対して、以下の試験方法により、「網基材に対するナノ繊維の付着性試験」を行った。
【００９２】
＜試験方法＞
網基材に対するナノ繊維の付着性試験」は、掃除機による吸引により行った。掃除機はIC-C100-W サイクロンクリーナー コンパクト、アイリスオーヤマ製を用いた。試験片は１５ｃｍ角にカットした。金属板へ試験片を固定し、掃除機のフロアヘッドを外して、パイプにて吸引した。パイプの吸引口は試験片から１０ｍｍ離して固定した。網基材からナノ繊維層が剥離しているか否かを確認した。網基材からナノ繊維層が剥離していない場合に「付着性が高いとして○」の評価を与え、網基材からナノ繊維層が剥離している場合に「付着性が低いとして×」の評価を与えた。
【００９３】
＜試験結果＞
上記の試験の結果、試料４及び７については「○」であり、試料８については「×」であった。この結果を図１３に示す。
【００９４】
（３）総合評価
この結果、各試料のうち試料１〜７（請求項１の範囲に入る建材用ネット、実施例１〜７）は、花粉捕集性、通気性、眺望性、裏抜けしない性能及び付着性のうちすべての性能に優れた建材用ネットであることが分かった。
【００９５】
なお、試料８においては、ナノ繊維の裏抜け現象が認められ、網基材に対するナノ繊維の付着性が低いことが認められたが、試料８と同じ網基材を用いた場合であっても、ナノ繊維層を試料８のものよりも繊維径の太いナノ繊維（例えば３０００μｍ）からなるナノ繊維層とすることによって、ナノ繊維の裏抜け現象が無く、かつ、網基材に対するナノ繊維の付着性が高い建材用ネットを製造可能であることが確認されている。
【００９６】
以上、本発明の建材用ネット及びその製造方法を上記の実施形態に基づいて説明したが、本発明はこれに限定されるものではなく、その要旨を逸脱しない範囲において実施することが可能であり、例えば、以下のような変形も可能である。
【００９７】
（１）上記各実施形態において示した各要素の寸法、形状、材料は例示であり、本発明はこれに限定されるものではない。本発明の趣旨を逸脱しない範囲に於いて任意に決定することができる。
【００９８】
（２）上記各実施形態においては、ナノ繊維層として、特に着色することのない通常のナノ繊維層を用いたが、本発明はこれに限定されるものではない。例えば、ナノ繊維として、黒色のナノ繊維を用いることができる。そして、ナノ繊維として、黒色のナノ繊維を用いた場合には、ナノ繊維層が目立たなくなり、より一層眺望性に優れた建材用ネットとなる。この場合、黒色のナノ繊維を作製する方法としては、ナノ繊維を作製するためのナノ繊維顔料含有溶液に黒色顔料を添加する方法、ナノ繊維を黒色溶液で染色する方法、ナノ繊維を構成するモノマーに黒色発色基を導入する方法などを好適に用いることができる。
【００９９】
（３）上記各実施形態においては、経糸及び緯糸として、所定の融点を有する第１樹脂製の芯部材の周囲に、第１樹脂よりも低い融点を有する第２樹脂製の鞘部材が被覆された芯鞘構造を有するものを用いたが、本発明はこれに限定されるものではない。例えば、経糸及び緯糸として、ガラス繊維製の芯部材の周囲に樹脂製の鞘部材が被覆された芯鞘構造を有するものを用いることもできる。
【０１００】
（４）上記実施例においては、網基材として、経方向及び緯方向のメッシュ数が異なる網基材（２４メッシュ×３６メッシュ、２４メッシュ×３３メッシュ）を用いた。これは、メッシュ数の大きい（メッシュが細かい）側にて網基材に対するナノ繊維の付着性を確保しつつ、メッシュ数の小さい（メッシュが粗い）側にて通気性及び眺望性を確保する趣旨である。しかしながら、本発明はこれに限定されるものではない。例えば、網基材として、経方向及び緯方向のメッシュ数が同じ網基材（例えば、３０メッシュ×３０メッシュのもの、３３メッシュ×３３メッシュのもの、３６メッシュ×３６メッシュのものなど）を用いることもできる。このようにすることによっても、網基材に対するナノ繊維の付着性、通気性及び眺望性を確保することができる。
【０１０１】
（５）本発明においては、経方向及び緯方向のメッシュ数のうちどちらを大きく（メッシュの目を粗く）してもよい。
【０１０２】
（６）上記実施形態においては、本発明の建材用ネットが花粉捕集性に優れることを説明したが、本発明の建材用ネットは、火山灰捕集性にも優れるものである。また、ナノ繊維層の目付量を増加させることなどにより、塵や埃、または、ＰＭ２．５等の環境汚染物質に対する捕集性の高い建材用ネットとすることもできる。
【０１０３】
（７）上記各実施形態においては、網戸の網に用いる建材用ネットを用いて本発明の建材用ネットを説明したが、本発明はこれに限定されるものではない。例えば、本発明の建材用ネットは、通気口に用いることもできる。
【符号の説明】
【０１０４】
１…建材用ネット、２…網基材、３…経糸、４…緯糸、５…交点、６…ナノ繊維層、７…ナノ繊維、１０，１０ａ，１０ｂ…エレクトロスピニング装置、１１…タンク、１２ポリマー溶液、１３…バルブ、１４…電界紡糸ノズル、１５…金属コレクタ、１６…引き出しロール、１７…巻き取りロール、１８，１９…加熱装置
【図１】
2020139360.tif 000003
【図２】
2020139360.tif 000004
【図３】
2020139360.tif 000005
【図４】
2020139360.tif 000006
【図５】
2020139360.tif 000007
【図６】
2020139360.tif 000008
【図７】
2020139360.tif 000009
【図８】
2020139360.tif 000010
【図９】
2020139360.tif 000011
【図１０】
2020139360.tif 000012
【図１１】
2020139360.tif 000013
【図１２】
2020139360.tif 000014
【図１３】
2020139360.tif 000015